(57)【要約】【課題】断熱性と遮熱性とを独立に制御できる熱線透過抑制透光性基材を提供することを目的とする。【解決手段】可視光及び近赤外光の波長領域のうちの少なくとも一部の波長領域の光の透過を抑制する透光性日射カットユニットと、  前記透光性日射カットユニット上に配置された、透明導電性酸化物を含有する透明導電性酸化物層とを有する熱線透過抑制透光性基材を提供する。【選択図】図１
2018171908.tif 000002
【特許請求の範囲】
【請求項１】
可視光及び近赤外光の波長領域のうちの少なくとも一部の波長領域の光の透過を抑制する透光性日射カットユニットと、
前記透光性日射カットユニット上に配置された、透明導電性酸化物を含有する透明導電性酸化物層とを有する熱線透過抑制透光性基材。
【請求項２】
前記透明導電性酸化物層の厚みが、３０ｎｍ以上５００ｎｍ以下である請求項１に記載の熱線透過抑制透光性基材。
【請求項３】
前記透明導電性酸化物層が、前記透明導電性酸化物として、
スズ、チタン、タングステン、モリブデン、亜鉛、および水素から選択される１種類以上がドープされた酸化インジウムと、
アンチモン、インジウム、タンタル、塩素、およびフッ素から選択される１種類以上がドープされた酸化スズと、
インジウム、アルミニウム、スズ、ガリウム、フッ素、およびホウ素から選択される１種類以上がドープされた酸化亜鉛と、から選択される１種類以上を含有する請求項１または２に記載の熱線透過抑制透光性基材。
【請求項４】
前記透明導電性酸化物層上にさらに光学干渉層を有する請求項１〜請求項３のいずれか１項に記載の熱線透過抑制透光性基材。
【請求項５】
前記透光性日射カットユニットは、透光性基材と、前記透光性基材以外の部材とを含む請求項１〜請求項４のいずれか１項に記載の熱線透過抑制透光性基材。
【請求項６】
前記透光性日射カットユニットは、前記透明導電性酸化物層と対向する面側から順に、ハードコート層、透光性基材、および粘着剤層を有しており、
前記ハードコート層、前記透光性基材、前記粘着剤層から選択された１以上の層が可視光及び近赤外光の波長領域のうちの少なくとも一部の波長領域の光の透過を抑制する機能を有する請求項１〜請求項５のいずれか１項に記載の熱線透過抑制透光性基材。
【請求項７】
前記透明導電性酸化物層の側から測定した放射率が０．６０以下である請求項１〜請求項６のいずれか１項に記載の熱線透過抑制透光性基材。
【請求項８】
窓用透光性基材と、
前記窓用透光性基材の一方の面上に配置した請求項１〜請求項７のいずれか１項に記載の熱線透過抑制透光性基材とを有する透光性基材ユニット。
【請求項９】
遮蔽係数が０．９０以下である請求項８に記載の透光性基材ユニット。
【発明の詳細な説明】
【技術分野】
【０００１】
本発明は、熱線透過抑制透光性基材、透光性基材ユニットに関する。
【背景技術】
【０００２】
従来から、ガラスや樹脂等の透光性基材上に熱線を反射する機能を備えた層を有する熱線透過抑制透光性基材が知られている。
【０００３】
熱線透過抑制透光性基材としては、太陽光等の可視光の一部や、近赤外線を反射することで、例えば室内や車内の温度上昇を抑制する遮熱性を備えたものが従来から検討されている。また、放射率を低減させて、断熱性を備えた熱線透過抑制透光性基材についても検討が進められている。
【０００４】
例えば特許文献１には、低放射透明複合材料フィルムであって：透明なフィルム基材と；前記透明なフィルム基材と親和性の耐摩耗ハードコート材料からなる下層と；少なくとも１つの赤外線反射層と；を備え、前記複合材料フィルムが約０．３０未満の放射率を有し、前記下層が前記透明なフィルム基材と前記赤外線反射層との間に配置されている；低放射透明複合材料フィルムが開示されている。そして、赤外線反射層のコア層として、銀−金合金（Ａｇ−Ａｕ）を用いた例が開示されている。
【先行技術文献】
【特許文献】
【０００５】
【特許文献１】特表２０１３−５２１１６０号公報
【発明の概要】
【発明が解決しようとする課題】
【０００６】
特許文献１に開示された低放射透明複合材料フィルムの赤外線反射層の材料として挙げられた銀−金合金は、放射率を低減する効果を有し、断熱性を備えている。
【０００７】
しかし、銀や、銀合金は断熱性に加えて、太陽光等の可視光の一部や、近赤外線を反射する遮熱性も備えている。このため、特許文献１に開示された低放射透明複合材料フィルムによれば、例えば断熱性を高めるため、赤外線反射層のコア層の厚さを厚くすると、遮熱性も同時に高められることになる。
【０００８】
一方、熱線透過抑制透光性基材に対しては、設置する場所に応じた特性を有することが求められている。例えば寒冷地であれば高断熱、低遮熱のような特性が要求される。
【０００９】
しかしながら、特許文献１に開示された低放射透明複合材料フィルムによれば、上述のように断熱性と、遮熱性とを独立して制御することはできないため、高断熱、低遮熱のような特性を実現することはできなかった。
【００１０】
そこで、上記従来技術の問題に鑑み、本発明の一側面では断熱性と遮熱性とを独立に制御できる熱線透過抑制透光性基材を提供することを目的とする。
【課題を解決するための手段】
【００１１】
上記課題を解決するため本発明の一側面では、可視光及び近赤外光の波長領域のうちの少なくとも一部の波長領域の光の透過を抑制する透光性日射カットユニットと、
前記透光性日射カットユニット上に配置された、透明導電性酸化物を含有する透明導電性酸化物層とを有する熱線透過抑制透光性基材を提供する。
【発明の効果】
【００１２】
本発明の一側面によれば、断熱性と遮熱性とを独立に制御できる熱線透過抑制透光性基材を提供することができる。
【図面の簡単な説明】
【００１３】
【図１】本発明の実施形態に係る一構成例の熱線透過抑制透光性基材の断面図である。
【図２】本発明の実施形態に係る他の構成例の熱線透過抑制透光性基材の断面図である。
【図３】本発明の実施形態に係る他の構成例の熱線透過抑制透光性基材の断面図である。
【図４】本発明の実施形態に係る一の構成例の透光性基材ユニットの断面図である。
【発明を実施するための形態】
【００１４】
以下、本開示の一実施形態（以下「本実施形態」と記す）について詳細に説明するが、本実施形態はこれらに限定されるものではない。
［熱線透過抑制透光性基材］
本実施形態の熱線透過抑制透光性基材の一構成例について以下に説明する。
【００１５】
本実施形態の熱線透過抑制透光性基材は、可視光及び近赤外光の波長領域うちの少なくとも一部の波長領域の光の透過を抑制する透光性日射カットユニットと、透光性日射カットユニット上に配置された透明導電性酸化物を含有する透明導電性酸化物層とを有する。
【００１６】
本発明の発明者は、断熱性と、遮熱性とを独立に制御できる熱線透過抑制透光性基材について、鋭意検討を行った。
【００１７】
その結果まず、透明導電性酸化物を含有する透明導電性酸化物層を設けることで、断熱性を独立に制御できることを見出した。本発明の発明者らの検討によれば、透明導電性酸化物層に含まれる透明導電性酸化物が有するキャリアを利用して遠赤外線を反射できると考えられる。このため、上述のように透明導電性酸化物層を設け、例えば厚み等を調整することで断熱性を制御できる。
【００１８】
また、可視光及び近赤外光の波長領域のうちの少なくとも一部の波長領域の光の透過を抑制できる透光性日射カットユニットによれば、例えば可視光及び近赤外光の波長領域のうちの少なくとも一部の波長領域の光を反射もしくは吸収することができる。このため、透光性日射カットユニットの構成等を選択、調整することで遮熱性を独立に制御できることを見出した。
【００１９】
そこで、断熱性を制御できる透明導電性酸化物層と、遮熱性を制御できる透光性日射カットユニットとを含む熱線透過抑制透光性基材とし、透明導電性酸化物層と、透光性日射カットユニットとについて構成を選択、調整することで、断熱性と、遮熱性とを独立に制御できることを見出し、本発明を完成させた。
【００２０】
ここで、図１に本実施形態の熱線透過抑制透光性基材の構成例を示す。図１は、本実施形態の熱線透過抑制透光性基材の、透光性日射カットユニット、及び透明導電性酸化物層の積層方向と平行な面での断面図を模式的に示している。
【００２１】
図１に示すように、本実施形態の熱線透過抑制透光性基材１０は、透光性日射カットユニット１１の一方の面上に、透明導電性酸化物層１２を積層した構造を有することができる。以下に各部材について説明する。
【００２２】
透光性日射カットユニット１１は、透光性日射カットユニットを設けない場合と比較して、可視光及び近赤外光の波長領域のうちの少なくとも一部の波長領域の光の透過を抑制できる遮熱機能層を有していればよく、具体的な構成は特に限定されるものではない。透光性日射カットユニット１１は、熱線透過抑制透光性基材に要求される遮熱性の程度に応じてその構成を選択することができ、例えば１の部材、もしくは２以上の複数の部材から構成することができる。
【００２３】
なお、可視光の波長領域とは、例えば波長の下限値が３６０ｎｍ以上４００ｎｍ以下、上限値が７６０ｎｍ以上８３０ｎｍ以下の範囲を意味する。従って、例えば波長が３６０ｎｍ以上８３０ｎｍ以下の領域となる。
【００２４】
また、近赤外光の波長領域とは、可視光と隣接する波長領域であって、可視光よりも波長が長い領域となる。例えば波長の下限値が７６０ｎｍ以上８３０ｎｍ以下、上限値が２０００ｎｍ以上３０００ｎｍ以下の範囲を意味する。従って、例えば波長が７６０ｎｍ以上３０００ｎｍ以下の領域となる。
【００２５】
このため、透光性日射カットユニットは、例えば波長が３６０ｎｍ以上３０００ｎｍ以下の波長領域のうち、一部の領域の光の透過を抑制できる。
【００２６】
透光性日射カットユニット１１について以下に説明する。
【００２７】
透光性日射カットユニットは、遮熱機能層として、例えば着色した透光層、熱線遮蔽粒子を含有する層、近赤外線反射膜、および可視光透過抑制層等から選択された１種類以上を有することができる。
【００２８】
着色した透光層としては、着色したガラス層や、着色した樹脂層が挙げられる。具体的な構成は特に限定されるものではなく、要求される可視光透過率や、色調等に応じて着色する色や、その濃さを選択することができる。なお、着色した透光層は、着色の程度等によっては、可視光の一部の透過を抑制できるため、可視光透過抑制層としても機能することができる。
【００２９】
熱線遮蔽粒子を含有する層とは、例えば波長８００ｎｍ以上１２００ｎｍ以下の波長の光を選択的に吸収することができる熱線遮蔽粒子を含有する層が挙げられる。熱線遮蔽粒子としては、Ｃｓ０．３３ＷＯ３や、ＬａＢ６等から選択された１種類以上の物質を含有する粒子が挙げられる。熱線遮蔽粒子を含有する層は、熱線遮蔽粒子を可視光を透過できる透明なバインダー中に分散した層とすることが好ましい。バインダーとしては無機バインダーや、有機バインダーが挙げられ、無機バインダーとしては金属アルコキシドを加水分解して得られるバインダーや、ガラスが挙げられる。有機バインダーとしては、ポリエチレンテレフタレート（ＰＥＴ）、ポリエチレンナフタレート（ＰＥＮ）、ポリエーテルエーテルケトン（ＰＥＥＫ）、ポリカーボネート（ＰＣ）等から選択された１種類以上の樹脂が挙げられる。
【００３０】
近赤外線反射膜としては、例えば高屈折率層と、低屈折率層とが交互に積層された多層膜や、金属酸化物層間に金属層を配置した多層膜、あるいは金属層間に金属酸化物層または透明樹脂層を配置した多層膜、金属または金属合金の単層膜等が挙げられる。
【００３１】
近赤外線反射膜が高屈折率層と、低屈折率層とを交互に積層した多層膜の場合、高屈折率層と低屈折率層との屈折率の差を利用して主に近赤外線を反射し、近赤外線の透過を抑制することができ、各層の具体的な屈折率は特に限定されるものではない。例えば高屈折率層は２．０以上２．７以下の屈折率を有することが好ましく、低屈折率層は、１．３以上１．８以下の屈折率を有することが好ましい。なお、上述の屈折率は波長５５０ｎｍの光に対する屈折率を意味する。
【００３２】
近赤外線反射膜が含有する高屈折率層、及び低屈折率層の層の数は特に限定されないが、高屈折率層を１層と、低屈折率層を１層とで単位屈折率層とした場合に、係る単位屈折率層を５層以上含むことが好ましく、８層以上含むことがより好ましい。
【００３３】
高屈折率層、および低屈折率層を構成する材料は特に限定されるものではなく、各材料の屈折率等に応じて任意に選択することができる。高屈折率層は、例えばＴｉＯ２、Ｎｂ２Ｏ５、Ｔａ２Ｏ５から選択された１種類以上を含むことができる。また、低屈折率層は、例えばＳｉＯ２、ＭｇＦ２、Ａｌ２Ｏ３、ＺｒＯ２から選択された１種類以上を含むことができる。また、高屈折率層や、低屈折率層として、屈折率を調整した樹脂の層を含むこともできる。
【００３４】
近赤外線反射膜としては上述のように、例えば第１金属酸化物層、金属層、および第２金属酸化物層をこの順に積層した構造の膜であっても良い。
【００３５】
この場合、金属層は、近赤外線反射の中心的な役割を有する。可視光透過率と近赤外線反射率を高める観点から、金属層としては、例えば銀、金、銅、アルミニウム等から選択された１種類以上の金属を含有する層が挙げられる。特に、銀を主成分とする、銀層または銀合金層を好適に用いられる。銀は高い自由電子密度を有するため、近赤外線の高い反射率を実現することができ、高い遮熱効果を発揮できる。
【００３６】
金属層が銀を含有する場合、金属層中の銀の含有量は、９０質量％以上が好ましく、９３質量％以上がより好ましく、９５質量％以上がさらに好ましく、９６質量％以上が特に好ましい。金属層は銀により構成することもできるため、金属層中の銀の含有量の上限値は１００質量％以下とすることができる。金属層中の銀の含有量を高めることで、近赤外線反射膜の可視光透過率および反射光の波長選択性を高めることができる。このため、熱線透過抑制透光性基材の可視光透過率を高めることができる。
【００３７】
金属層は、銀以外の金属も含有する銀合金層であってもよい。例えば、金属層の耐久性を高めるために、銀合金が用いられる場合がある。金属層の耐久性を高める目的で銀に添加される金属としては、パラジウム（Ｐｄ），金（Ａｕ），銅（Ｃｕ），ビスマス（Ｂｉ），ゲルマニウム（Ｇｅ），ガリウム（Ｇａ）等から選択される１種類以上が好ましい。中でも銀に高い耐久性を付与する観点から、銀以外の金属としてはＰｄが最も好適に用いられる。
【００３８】
Ｐｄ等の銀以外の金属の添加量を増加させると、金属層の耐久性が向上する傾向がある。金属層がＰｄ等の銀以外の金属を含有する場合、その含有量は０．３質量％以上が好ましく、０．５質量％以上がより好ましく、１質量％以上がさらに好ましく、２質量％以上が特に好ましい。一方で、Ｐｄ等の銀以外の金属の添加量が増加し、銀の含有量が低下すると、近赤外線反射膜の可視光透過率が低下する傾向がある。そのため、金属層中の銀以外の金属の含有量は、１０質量％以下が好ましく、７質量％以下がより好ましく、５質量％以下がさらに好ましく、４質量％以下が特に好ましい。
【００３９】
第１金属酸化物層、及び第２金属酸化物層（以下、まとめて「金属酸化物層」とも記載する）は、金属層との界面における可視光線の反射量を制御して、高い可視光透過率と高い近赤外線反射率とを両立させる等の目的で設けられる。また、金属酸化物層は、金属層の劣化を防止するための保護層としても機能し得る。近赤外線反射膜における反射および透過の波長選択性を高める観点から、金属酸化物層の可視光に対する屈折率は、１．５以上が好ましく、１．６以上がより好ましく、１．７以上がさらに好ましい。
【００４０】
上記の屈折率を有する材料としては、チタン（Ｔｉ），ジルコニウム（Ｚｒ），ハフニウム（Ｈｆ），ニオブ（Ｎｂ），亜鉛（Ｚｎ），アルミニウム（Ａｌ），ガリウム（Ｇａ），インジウム（Ｉｎ），タリウム（Ｔｌ），スズ（Ｓｎ）等の金属群から選択される金属の酸化物、あるいは上記金属群から選択される２種類以上の金属の複合酸化物が挙げられる。
【００４１】
上記金属層および金属酸化物層の厚みは、近赤外線反射膜が可視光線を透過し、近赤外線を選択的に反射するように、材料の屈折率等を勘案して適宜に設定される。
【００４２】
金属層の厚みは、例えば３ｎｍ以上５０ｎｍ以下とすることができる。また、金属酸化物層の厚みは、例えばそれぞれ３ｎｍ以上８０ｎｍ以下とすることができる。金属層および金属酸化物層の成膜方法は特に限定されないが、スパッタ法、真空蒸着法、ＣＶＤ法、電子線蒸着法等のドライプロセスによる成膜が好ましい。
【００４３】
近赤外線反射膜としては上述のように、例えば第１金属層、金属酸化物層または透明樹脂層、および第２金属層をこの順に積層した構造の膜であっても良い。
【００４４】
第１金属層、第２金属層としては半透鏡層として機能し、第１金属層の反射光と第２金属層の反射光とを干渉させて、特定の波長領域の可視光反射を減衰させることができる。
【００４５】
第１金属層、第２金属層の材料としては、上述の第１金属酸化物層、金属層、および第２金属酸化物層を積層した多層膜における金属層と同じ材料、例えば銀、金、銅、アルミニウム等から選択された１種類以上の金属が挙げられる。特に、銀、または銀合金を好適に用いることができる。第１金属層や、第２金属層により、近赤外線を反射することができる。
【００４６】
金属酸化物層または透明樹脂層についても、上述の第１金属酸化物層、金属層、および第２金属酸化物層を積層した多層膜における金属酸化物層と同じ材料や、可視光を透過する各種透明樹脂を用いることができる。
【００４７】
各層の厚さは特に限定されないが、上述のように第１金属層、第２金属層の反射光を干渉させることで、可視光反射を減衰させるため、目的とする可視光の波長に応じて、各層の厚みを選択することが好ましい。
【００４８】
なお、第１金属層、金属酸化物層または透明樹脂層、第２金属層を基本ユニットとし、同様の積層順でさらに金属酸化物層や金属層を有する構造とすることもできる。
【００４９】
また、近赤外線反射膜としては、近赤外線を選択的に反射できる金属または金属合金の単層膜を用いることもできる。係る金属または金属合金としては、銀、金、銅、アルミニウム等から選択された１種類以上を含有する金属または金属合金が挙げられる。
【００５０】
透光性日射カットユニットは、遮熱機能層として、例えば可視光の一部の透過を抑制する可視光透過抑制層等を有することもできる。可視光についても波長域によっては、室内等の温度を上昇させる原因となる。このため、可視光透過抑制層等についても遮熱機能層として機能することができる。可視光透過抑制層としては、例えばＮｉ−Ｃｒ合金等の金属膜や色素で着色された基板等が挙げられる。可視光透過抑制層を用いる場合、例えば透光性日射カットユニットに要求される可視光の透過性を損なわないように材料、構成を選択することが好ましい。
【００５１】
透光性日射カットユニットは、上述の遮熱機能層以外に任意の部材を有することもできる。なお、後述のように以下の任意の部材は遮熱機能層を兼ねることもできる。
【００５２】
透光性日射カットユニットは、透光性基材を有することもできる。
【００５３】
透光性基材としては、可視光線を透過できる各種透光性基材を好ましく用いることができる。透光性基材としては、可視光透過率が１０％以上のものをより好ましく用いることができる。なお、本明細書において、可視光透過率は、ＪＩＳ  Ａ５７５９−２００８（建築窓ガラスフィルム）に準じて測定される。
【００５４】
透光性基材としては、ガラス板や透光性樹脂基材等を好ましく用いることができる。
【００５５】
透光性基材として透光性樹脂基材を用いる場合、透光性樹脂基材の材料は上述のように可視光を透過できる材料であれば好ましく用いることができる。ただし、透光性樹脂基材上に各層を形成する際等に加熱処理等を行う場合があるため、透光性樹脂基材の材料としては、耐熱性を有する樹脂を好ましく用いることができる。透光性樹脂基材を構成する樹脂材料としては、例えばポリエチレンテレフタレート（ＰＥＴ）、ポリエチレンナフタレート（ＰＥＮ）、ポリエーテルエーテルケトン（ＰＥＥＫ）、ポリカーボネート（ＰＣ）等から選択された１種類以上を好ましく用いることができる。
【００５６】
本実施形態の熱線透過抑制透光性基材は、例えば窓等の採光部の透光性基材として用いることもでき、また窓等の採光部の透光性基材に貼り合せて用いることもできる。このため、透光性基材は、用途等に応じてその厚みや、材料を選択することができる。透光性基材の厚さは、例えば１０μｍ以上２５ｍｍ以下とすることができる。
【００５７】
例えば、本実施形態の熱線透過抑制透光性基材を、窓等の採光部の透光性基材として用いる場合には、透光性基材は十分な強度を有するよう、その厚みや材料を選択することが好ましい。
【００５８】
また、本実施形態の熱線透過抑制透光性基材を、窓等の採光部の透光性基材に貼り合せて用いる場合には、熱線透過抑制透光性基材の生産性を高め、窓等の採光部の透光性基材に貼り合せ易いように、透光性基材は可撓性を有するように厚みや材料を選択することが好ましい。具体的には、可撓性を有する透光性樹脂基材が好適に用いられる。透光性基材として可撓性を有する透光性樹脂基材を用いる場合、その厚みは１０μｍ以上３００μｍ以下程度の範囲が好適である。
【００５９】
なお、透光性基材は１枚の透光性基材から構成することもできるが、例えば２枚以上の透光性基材を貼り合せ等により組み合わせて用いることもできる。２枚以上の透光性基材を貼り合せ等により組合せて用いる場合には、合計の厚みが例えば上述の透光性基材の好適な厚みの範囲を満たすことが好ましい。
【００６０】
透光性日射カットユニットは、粘着剤層を有することもできる。
【００６１】
粘着剤層の材料は特に限定されないが、可視光透過率が高い材料を用いることが好ましい。粘着剤層の材料としては、例えばアクリル系粘着剤、ゴム系粘着剤、シリコーン系粘着剤等を使用することができる。中でも、アクリル系ポリマーを主成分とするアクリル系粘着剤は、光学的透明性に優れ、適度な濡れ性と凝集性と接着性を示し、耐候性や耐熱性等に優れることから、粘着剤層の材料として好適である。
【００６２】
粘着剤層は、可視光線の透過率が高く、かつ紫外線透過率が小さいことが好ましい。粘着剤層の紫外線透過率を小さくすることにより、太陽光等の紫外線に起因する有機物を含む層および透明導電性酸化物層等の劣化を抑制できる。粘着剤層の紫外線透過率を小さくする観点から、粘着剤層は紫外線吸収剤を含有することが好ましい。なお、紫外線吸収剤を含有する透光性基材等を用いることによっても、屋外からの紫外線に起因する透明導電性酸化物層の劣化を抑制できる。粘着剤層の露出面は、熱線透過抑制透光性基材が実用に供されるまでの間、露出面の汚染防止等を目的に剥離紙が仮着されてカバーされることが好ましい。これにより、通例の取扱状態で、粘着剤層の露出面の外部との接触による汚染を防止できる。
【００６３】
なお、透光性日射カットユニットが、例えば透光性基材を有し、該透光性基材がガラス板やアクリル板等の剛性体である場合、本実施形態の熱線透過抑制透光性基材は、そのまま窓枠等の枠体等に嵌め込んで遮熱・断熱窓とすることもできる。この場合、本実施形態の熱線透過抑制透光性基材は、粘着剤層を有しないことが好ましい。
【００６４】
また、透光性日射カットユニットは、ハードコート層を有することもできる。
【００６５】
ハードコート層は、後述する透明導電性酸化物層を支持することができる。このため、ハードコート層を設けることで、手や物を、透明導電性酸化物層に対して、押圧等した状態で、摩擦を起こしながら移動等させた場合であっても透明導電性酸化物層が変形し、透明導電性酸化物層にキズや剥がれ等が生じることを特に抑制できる。すなわち、ハードコート層を設けることで、本実施形態の熱線透過抑制透光性基材の耐擦傷性を特に高めることができる。
【００６６】
透明導電性酸化物層にキズや剥がれ等が生じると、外観を損ねたり、断熱性が低下する恐れがある。しかしながら、ハードコート層を配置することで上述のように透明導電性酸化物層にキズや剥がれ等が生じることを抑制できる。このため、透明導電性酸化物層の断熱性の低下を抑制し、外観を維持することができ、好ましい。
【００６７】
ハードコート層は、例えば樹脂を用いて形成することができ、樹脂ハードコート層とすることができる。ハードコート層の材料は特に限定されないが、可視光透過率の高い材料であることが好ましく、例えばアクリル系樹脂、シリコーン系樹脂、ウレタン系樹脂等から選択された１種類以上の樹脂を好ましく用いることができる。
【００６８】
ハードコート層は、例えば原料となる樹脂を透光性基材等の一方の面上に塗布し、硬化させることで形成することができる。
【００６９】
ハードコート層の厚みは特に限定されるものではなく、ハードコート層の材料や、要求される可視光の透過率、耐擦傷性の程度等に応じて任意に選択することができる。ハードコート層は、例えば厚みが０．５μｍ以上１０μｍ以下であることが好ましく、０．７μｍ以上５μｍ以下であることがより好ましい。
【００７０】
これは、ハードコート層の厚みを０．５μｍ以上とすることで、十分な強度を有するハードコート層とすることができ、透明導電性酸化物層の変形を特に抑制することができるからである。また、ハードコート層の厚みを１０μｍ以下とすることで、ハードコート層の収縮により生じる内部応力を抑制できるからである。
【００７１】
また上記ハードコート層と透明導電性酸化物層の間に任意の層を設けることも可能である。例えば、ハードコート層と透明導電性酸化物層の間に、光学調整層やガスバリア層、密着改善層などの下地層を有することができる。光学調整層によって色味や透明性を改善することが可能であり、ガスバリア層によって透明導電性酸化物の結晶化速度を改善したりすることが可能であり、密着改善層によって耐層間剥離や耐クラックなどの耐久性向上を図ることができる。
【００７２】
下地層の具体的な構成は特に限定されないが、密着改善層や、ガスバリア層としては例えばアルミナ（Ａｌ２Ｏ３）を含有する層が挙げられる。また、光学調整層としては、ジルコニア（ＺｒＯ２）を含有する層や、中空粒子を含有する層等が挙げられる。
【００７３】
透光性日射カットユニットが遮熱機能層として着色した透光層や、熱線遮蔽粒子を含有する層、近赤外線反射膜、可視光透過抑制層から選択される１種類以上を有する場合、係る層は例えば透光性基材やハードコート層、粘着剤層等とは別に有することもできる。また、透光性基材やハードコート層、粘着剤層等を遮熱機能層とし、遮熱性の機能を付与することもできる。
【００７４】
例えば、透光性基材や、ハードコート層について着色して、着色した透光層とすることもできる。透光性基材や、ハードコート層、粘着剤層から選択された１以上の層に熱線遮蔽粒子を分散して熱線遮蔽粒子を含有する層とすることもできる。透光性基材等として近赤外線反射膜を用いることもできる。
【００７５】
透光性日射カットユニットは、既述のように透光性基材等の複数の部材を有することもできる。透光性日射カットユニットは、例えば透光性基材と、透光性基材以外の部材とを有することができる。透光性基材以外の部材としては、既述の遮熱機能層や、ハードコート層、粘着剤層等から選択された１種類以上が挙げられる。
【００７６】
また、本実施形態の熱線透過抑制透光性基材は、図２に示した熱線透過抑制透光性基材２０のように、透光性日射カットユニット１１は、透明導電性酸化物層１２と対向する面１１ａ側から順に、ハードコート層１１１、透光性基材１１２、および粘着剤層１１３を有する構成とすることもできる。この場合、ハードコート層１１１、透光性基材１１２、粘着剤層１１３から選択された１以上の層が可視光及び近赤外光の波長領域のうちの少なくとも一部の波長領域の光の透過を抑制する機能を有することもできる。すなわち、ハードコート層１１１、透光性基材１１２、粘着剤層１１３から選択された１以上の層が遮熱機能層を兼ねることもできる。
【００７７】
ハードコート層１１１、透光性基材１１２、粘着剤層１１３から選択された１以上の層が可視光及び近赤外光の波長領域のうちの少なくとも一部の波長領域の光の透過を抑制する機能を有するとは、既述のように、例えば上述の層のうち、１以上の層に着色し、着色した透光層とする方法が挙げられる。また、例えば上述の層の内、１以上の層に熱線遮蔽粒子を分散して熱線遮蔽粒子を含有する層や、近赤外線反射膜とすることもできる。
【００７８】
次に透明導電性酸化物層について説明する。透明導電性酸化物層は、断熱性を有する断熱機能層として機能することができる。
【００７９】
透明導電性酸化物層１２は、透明導電性酸化物を含有する層であり、透明導電性酸化物からなる層とすることもできる。本発明の発明者の検討によれば、透明導電性酸化物が含有するキャリアにより遠赤外線を反射することができる。このため、導電性酸化物層を設けることで、本実施形態の熱線透過抑制透光性基材は、断熱性に優れた熱線透過抑制透光性基材とすることができる。
【００８０】
透明導電性酸化物層が含有する透明導電性酸化物としては特に限定されるものではなく、遠赤外線を反射できる材料であれば、各種透明導電性酸化物を用いることができる。ただし、既述のように、キャリアにより遠赤外線を反射することから、該透明導電性酸化物としては、例えばスズ、チタン、タングステン、モリブデン、亜鉛、および水素から選択される１種類以上がドープされた酸化インジウムと、アンチモン、インジウム、タンタル、塩素、およびフッ素から選択される１種類以上がドープされた酸化スズと、インジウム、アルミニウム、スズ、ガリウム、フッ素、およびホウ素から選択される１種類以上がドープされた酸化亜鉛と、から選択される１種類以上を含有することが好ましい。
【００８１】
透明導電性酸化物としては、スズ、チタン、タングステン、モリブデン、亜鉛、および水素から選択される１種類以上がドープされた酸化インジウムであることがより好ましく、スズ、亜鉛から選択された１種類以上がドープされた酸化インジウムであることがさらに好ましい。
【００８２】
透明導電性酸化物層の厚みは特に限定されるものではなく、要求される断熱性等に応じて任意に選択することができる。例えば、透明導電性酸化物層の厚みは、３０ｎｍ以上５００ｎｍ以下であることが好ましく、５０ｎｍ以上４００ｎｍ以下であることがより好ましい。
【００８３】
これは透明導電性酸化物層の厚みを３０ｎｍ以上とすることで、特に遠赤外線を反射することができ、断熱性能を高めることができるからである。また、透明導電性酸化物層の厚みを５００ｎｍ以下とすることで、可視光透過率についても充分に高く維持することができるからである。
【００８４】
透明導電性酸化物層の成膜方法は特に限定されないが、例えばスパッタ法、真空蒸着法、ＣＶＤ法、電子線蒸着法等から選択されるいずれか１種類以上のドライプロセスによる成膜方法を好ましく用いることができる。また、成膜後熱処理を行い、結晶性を高めておくことが好ましい。
【００８５】
本実施形態の熱線透過抑制透光性基材は、ここまで説明した透光性日射カットユニット、透明導電性酸化物層だけに限定されず、さらに任意の層を有することもできる。
【００８６】
本実施形態の熱線透過抑制透光性基材は、例えば、図３に示した熱線透過抑制透光性基材３０のように、透光性日射カットユニット１１、透明導電性酸化物層１２に加えて、透明導電性酸化物層１２上にさらに光学干渉層３１を有することもできる。
【００８７】
光学干渉層３１を設けることで可視光の反射を抑制して視認性を高めることが可能になる。また、光学干渉層３１を設けることで、透明導電性酸化物層１２の擦傷防止や化学的な保護作用を付与することもできる。
【００８８】
光学干渉層３１は、高い可視光透過率を有することに加えて、遠赤外線の吸収が小さいことが好ましい。光学干渉層３１の遠赤外線の吸収が小さいことで、室内の遠赤外線の殆どが光学干渉層３１を透過し、透明導電性酸化物層１２に到達、反射するため、断熱性を高めることができるからである。
【００８９】
光学干渉層３１の膜厚は特に限定されないが、例えば１０ｎｍ以上２０μｍ以下であることが好ましい。光学干渉層３１の膜厚を２０μｍ以下とすることで、光学干渉層３１による遠赤外線の吸収を特に抑制することができ、断熱性を高めることができるからである。また、光学干渉層３１の膜厚を１０ｎｍ以上とすることで擦傷防止、化学的な保護を十分に付与することができるからである。
【００９０】
光学干渉層３１は、例えば光学干渉層の屈折率が、空気層の屈折率と透明導電性酸化物層の屈折率との間の場合、可視光の反射も抑制できる。このため、光学干渉層３１の材料としては例えば屈折率が１．３以上１．７以下の材料を用いることが好ましい。
【００９１】
さらに、光学干渉層３１は、膜厚を上述の範囲とすることにより、光学干渉層３１の表面３１ａ側での反射光と透明導電性酸化物層１２側の界面３１ｂでの反射光との多重反射干渉により、可視光の反射率を特に低下させることもできる。
【００９２】
可視光の反射率を低下させるために、光学干渉層３１の光学膜厚、すなわち屈折率と物理的な膜厚の積は、５０ｎｍ以上１５０ｎｍ以下が好ましい。
【００９３】
光学干渉層３１の光学膜厚が上記範囲であれば、光学干渉層による反射防止効果が高められることに加えて、光学膜厚が可視光の波長範囲よりも小さいため、界面での多重反射干渉により、熱線透過抑制透光性基材の表面が虹模様に見える「虹彩現象」が抑制され、熱線透過抑制透光性基材の視認性が高められる。なお、ここでの屈折率は、波長５９０ｎｍ（Ｎａ−Ｄ線の波長）における値である。
【００９４】
光学干渉層３１が樹脂層である場合、その屈折率は、一般に１．３〜１．７程度であるため、光学膜厚を上記範囲内として可視光の反射率を低減させる観点から、光学干渉層３１の厚みは５０ｎｍ以上１５０ｎｍ以下がより好ましい。
【００９５】
光学干渉層３１の材料としては、可視光透過率が高く、機械的強度および化学的強度に優れるものが好ましい。透明導電性酸化物層に対する擦傷防止や化学的な保護作用を高める観点からは、有機材料や無機材料が好ましい。有機材料としては、例えば、フッ素系、アクリル系、ウレタン系、エステル系、エポキシ系、シリコーン系、オレフィン系等の活性光線硬化型あるいは熱硬化型の有機材料や、有機成分と無機成分が化学結合した有機・無機ハイブリッド材料が好ましく用いられる。
【００９６】
また、無機材料としては、例えばケイ素、アルミニウム、亜鉛、チタン、ジルコニウム、および、スズから選択される少なくとも１種類を主たる成分として含む透明酸化物等やダイヤモンドライクカーボン等が挙げられる。
【００９７】
光学干渉層３１に有機材料を用いる場合、有機材料には、架橋構造が導入されることが好ましい。架橋構造が形成されることによって、光学干渉層の機械的強度および化学的強度が高められ、透明導電性酸化物層等に対する保護機能が増大する。中でも、酸性基と重合性官能基とを同一分子中に有するエステル化合物に由来する架橋構造が導入されることが好ましい。
【００９８】
酸性基と重合性官能基とを同一分子中に有するエステル化合物としては、リン酸、硫酸、シュウ酸、コハク酸、フタル酸、フマル酸、マレイン酸等の多価の酸と；エチレン性不飽和基、シラノール基、エポキシ基等の重合性官能基と水酸基とを分子中に有する化合物とのエステルが挙げられる。なお、当該エステル化合物は、ジエステルやトリエステル等の多価エステルでもよいが、多価の酸の少なくとも１つの酸性基がエステル化されていないことが好ましい。
【００９９】
光学干渉層３１が上記のエステル化合物に由来する架橋構造を有する場合、光学干渉層の機械的強度および化学的強度が高められると共に、光学干渉層３１と透明導電性酸化物層１２との間の密着性が高められ、透明導電性酸化物層の耐久性を特に高められる。上記エステル化合物の中でも、リン酸と重合性官能基を有する有機酸とのエステル化合物（リン酸エステル化合物）が、透明導電性酸化物層との密着性に優れている。特に、リン酸エステル化合物に由来する架橋構造を有する光学干渉層は、透明導電性酸化物層との密着性に優れる。
【０１００】
光学干渉層３１の機械的強度および化学的強度を高める観点から、上記エステル化合物は、重合性官能基として（メタ）アクリロイル基を含有することが好ましい。また、架橋構造の導入を容易とする観点から、上記エステル化合物は、分子中に複数の重合性官能基を有していてもよい。上記エステル化合物としては、例えば、下記式（１）で表される、リン酸モノエステル化合物またはリン酸ジエステル化合物が好適に用いられる。なお、リン酸モノエステルとリン酸ジエステルとを併用することもできる。
【０１０１】
【化１】
2018171908.tif 000003
【０１０２】
式中、Ｘは水素原子またはメチル基を表し、（Ｙ）は−ＯＣＯ（ＣＨ２）５−基を表す。ｎは０または１であり、ｐは１または２である。
【０１０３】
光学干渉層３１中の上記エステル化合物に由来する構造の含有量は、１質量％以上２０質量％以下が好ましく、１．５質量％以上１７．５質量％以下がより好ましく、２質量％以上１５質量％以下がさらに好ましく、２．５質量％以上１２．５質量％以下が特に好ましい。エステル化合物由来構造の含有量が過度に小さいと、強度や密着性の向上効果が十分に得られない場合がある。一方、エステル化合物由来構造の含有量が過度に大きいと、光学干渉層形成時の硬化速度が小さくなって硬度が低下したり、光学干渉層表面の滑り性が低下して耐擦傷性が低下する場合がある。光学干渉層中のエステル化合物に由来する構造の含有量は、光学干渉層形成時に、組成物中の上記エステル化合物の含有量を調整することによって、所望の範囲とすることができる。
【０１０４】
光学干渉層３１の形成方法は特に限定されない。光学干渉層は、例えば、有機材料、あるいは有機材料の硬化性モノマーやオリゴマーと上記エステル化合物を溶剤に溶解させて溶液を調製し、この溶液を透明導電性酸化物層１２上に塗布し、溶媒を乾燥させた後、紫外線や電子線等の照射や熱エネルギ―の付与によって、硬化させる方法により形成されることが好ましい。
【０１０５】
また、光学干渉層の材料として無機材料を用いる場合、例えばスパッタ法、真空蒸着法、ＣＶＤ法、電子線蒸着法等から選択されるいずれか１種類以上のドライプロセスにより成膜することができる。
【０１０６】
なお、光学干渉層３１の材料としては、上記の有機材料や無機材料以外に、シランカップリング剤、チタンカップリング剤等のカップリング剤、レベリング剤、紫外線吸収剤、酸化防止剤、熱安定剤、滑剤、可塑剤、着色防止剤、難燃剤、帯電防止剤等の添加剤が含まれていてもよい。
【０１０７】
更に、光学干渉層３１は無機材料と有機材料を積層させるなど、材料の異なる複数の層から構成されていてもよい。
【０１０８】
本実施形態の熱線透過抑制透光性基材に要求される特性は特に限定されないが、透明導電性酸化物層の側から測定した放射率が０．６０以下であることが好ましく、０．５０以下であることがより好ましく、０．４０以下であることがさらに好ましい。
【０１０９】
放射率を０．６０以下とすることで、十分な断熱性を備えた熱線透過抑制透光性基材とすることができ、好ましいからである。なお、放射率の下限値は特に限定されないが、小さい方が好ましいことから、例えば０もしくは０近傍とすることができる。従って、放射率は例えば０以上とすることができる。
【０１１０】
既述の様に、本実施形態の熱線透過抑制透光性基材は透光性日射カットユニットと、透明導電性酸化物層とを有している。そして、透明導電性酸化物層の側から測定した放射率とは、熱線透過抑制透光性基材の表面のうち、透光性日射カットユニット及び透明導電性酸化物層の中の透明導電性酸化物層に近い側の表面から、透明導電性酸化物層に赤外線を照射する等して測定した放射率を意味する。
【０１１１】
また、本実施形態の熱線透過抑制透光性基材は、遮蔽係数が０．９０以下であることが好ましく、０．６０以下であることがより好ましい。
【０１１２】
遮蔽係数は、太陽光のエネルギーが厚み３ｍｍのガラスを通過した時のエネルギーを１とした場合のエネルギー透過量の比を示している。そして、遮蔽係数を０．９０以下とすることで、十分な遮熱性を備えた熱線透過抑制透光性基材とすることができ、好ましいからである。なお、遮蔽係数の下限値は特に限定されないが、小さい方が好ましいことから、例えば０もしくは０近傍とすることができる。従って、遮蔽係数は例えば０以上とすることができる。
【０１１３】
遮蔽係数は、実際の使用条件に即した状況で測定を行うことが好ましい。すなわち、例えば熱線透過抑制透光性基材がガラス板を含まず、透光性樹脂基材や、着色した樹脂基材を含む場合、すなわち樹脂基材のみを含有する場合には、ガラス板に貼り合せた状態で評価を行うことが好ましい。この場合、ガラス板としては特に限定されないが、例えば厚みが３ｍｍのガラス板を用いることが好ましい。
【０１１４】
熱線透過抑制透光性基材がガラス板を含む場合には、そのまま遮蔽係数の評価を行うことが好ましい。
［透光性基材ユニット］
次に、本実施形態の透光性基材ユニットの一構成例について説明する。図４に示すように、本実施形態の透光性基材ユニット４０は、窓用透光性基材４１と、窓用透光性基材４１の一方の面４１ａ上に配置した既述の熱線透過抑制透光性基材４２とを有することができる。
【０１１５】
窓用透光性基材４１は、例えば窓の採光部などに配置された透光性基材であり、例えばガラス板や、透光性樹脂基材を用いることができる。
【０１１６】
そして、窓用透光性基材４１の一方の面上に既述の熱線透過抑制透光性基材４２を配置することができる。窓用透光性基材４１上に熱線透過抑制透光性基材４２を固定する方法は特に限定されるものではないが、熱線透過抑制透光性基材４２が既述の粘着剤層を有する場合には、該粘着剤層を用いて固定することができる。また、窓用透光性基材４１と熱線透過抑制透光性基材４２との間に粘着剤層等を配置し、固定することもできる。
【０１１７】
熱線透過抑制透光性基材４２を窓用透光性基材４１上に固定する際、室内や車内側に透明導電性酸化物層が位置するように固定することが好ましい。そして、室外や、車外側に透光性日射カットユニットが位置するように固定することが好ましい。
【０１１８】
通常、熱線透過抑制透光性基材４２は、窓用透光性基材４１の室内側に配置する。このため、図４に示した例では、熱線透過抑制透光性基材４２のうち、窓用透光性基材４１と対向する一方の面４２ｂと反対側の他方の面４２ａ側に透明導電性酸化物層が位置するように固定することが好ましい。また、熱線透過抑制透光性基材４２のうち、窓用透光性基材４１と対向する一方の面４２ｂ側に、透光性日射カットユニットが位置するように固定することが好ましい。
【０１１９】
これは、既述のように透光性日射カットユニットは、可視光及び近赤外光の波長領域のうちの少なくとも一部の波長領域の光の透過を抑制する機能を有しており、日光等による外部からの可視光や近赤外線と対向するように配置することで、可視光及び近赤外光の波長領域のうちの少なくとも一部の波長領域の光の室内等への入射を抑制できるからである。また、透明導電性酸化物層は、遠赤外線を反射する機能を有していることから、室内等の方向に向けて配置することで、室内等で発生した遠赤外線が外部へ放射されることを抑制できるからである。
【０１２０】
本実施形態の透光性基材ユニットは、遮蔽係数が０．９０以下であることが好ましく、０．６０以下であることがより好ましい。
【０１２１】
本実施形態の透光性基材ユニットの遮蔽係数を０．９０以下とすることで、十分な遮熱性を備えた透光性基材ユニットとすることができ、好ましいからである。なお、遮蔽係数の下限値は特に限定されないが、小さい方が好ましいことから、例えば０もしくは０近傍とすることができる。従って、遮蔽係数は例えば０以上とすることができる。
【０１２２】
本実施形態の透光性基材ユニットによれば、既述の熱線透過抑制透光性基材を有している。このため、断熱性と遮熱性とを独立に制御することができる透光性基材ユニットとすることができる。
【実施例】
【０１２３】
以下に具体的な実施例を挙げて説明するが、本発明はこれらの実施例に限定されるものではない。
（評価方法）
（１）可視光透過率
可視光透過率は、分光光度計（日立ハイテク製  製品名「Ｕ−４１００」）を用いて、ＪＩＳ  Ａ５７５９−２００８（建築窓ガラスフィルム）に準じて求めた。
（２）室内反射率
室内反射率は、絶対反射率として測定した。
【０１２４】
具体的には、室内反射率は、光学干渉層側から入射角５°で光を入射し、波長３８０ｎｍ以上７８０ｎｍ以下の範囲の出射角５°における絶対反射率を測定した。
（３）放射率
放射率は、角度可変反射アクセサリを備えるフーリエ変換型赤外分光（ＦＴ−ＩＲ）装置（Ｖａｒｉａｎ製）を用いて、光学干渉層側から波長５μｍ以上２５μｍ以下の範囲の赤外線を照射した場合の正反射率を測定し、ＪＩＳ  Ｒ３１０６−２００８（板ガラス類の透過率・反射率・放射率・日射熱取得率の試験方法）に準じて求めた。
（４）遮蔽係数
分光光度計（日立ハイテク製  製品名「Ｕ−４１００」）を用いて、日射透過率τeおよび日射反射率ρeを測定し、ＪＩＳ  Ａ５７５９−２００８（建築窓ガラスフィルム）Ａ法により、遮蔽係数を算出した。
（５）耐久性
直径３ｍｍのステンレス製の金属棒に対して、４ｃｍ×４ｃｍの熱線透過抑制透光性基材の透光性日射カットユニット側の面を内側にして、すなわち金属棒の表面と対向するようにして巻付けた。そして、熱線透過抑制透光性基材の金属棒の外周方向と平行な方向の両端をクリップで挟み３０号（１１２．５ｇ）の重りで荷重を５秒間かけた。
【０１２５】
上記処理を施した熱線透過抑制透光性基材の透光性日射カットユニット側の面を、厚み２５μｍの粘着剤層を介して３ｃｍ×３ｃｍのガラス板に貼り合わせたものを試料として用いた。この試料を５質量％の塩化ナトリウム水溶液に浸漬し、試料および塩化ナトリウム水溶液が入った容器を５０℃の乾燥機に入れ、５日後および１０日後に放射率の変化および外観の変化を確認し、以下の評価基準に従って評価した。
【０１２６】
〇：１０日間浸漬後も外観変化がなく、かつ放射率の変化が０．０２以下であるもの。
【０１２７】
×：５日間浸漬後、または１０日間浸漬後に、外観の変化が確認されるか、外観の変化は確認されないものの放射率の変化が０．０２を超えているもの。
【０１２８】
なお、実施例９、実施例１３はガラス製の基材を用いており、曲げることができないため耐久性の試験は実施していない。
［実施例１］
表１に示した構成を有する熱線透過抑制透光性基材を作製し、評価を行った。
【０１２９】
なお、表１中、熱線透過抑制透光性基材の構成の欄に、各実施例、比較例で作製した熱線透過抑制透光性基材の構成を示している。透光性日射カットユニットは、透光性日射カットユニットの構成の欄に記載された順に各層が積層されている。
【０１３０】
表１の透光性日射カットユニットの構成欄中、ＨＣはハードコート層を、多層Ｆは多層フィルムを、熱吸Ｇは熱吸収ガラスを、グリーンＧはグリーンガラスをそれぞれ示す。
【０１３１】
また、ＰＥＴはポリエチレンテレフタレートフィルムを、ＴｉＯ２は酸化チタン層を、Ａｇは銀層を、Ｎｉ−ＣｒはＮｉ−Ｃｒ層を、ＩＺＯはＩＺＯ膜（Ｉｎｄｉｕｍ  Ｚｉｎｃ  Ｏｘｉｄｅ膜、酸化インジウム亜鉛膜）を、ＡＰＣはＡＰＣ層（ＡｇＰｄＣｕ層）、Ａｌ２Ｏ３はＡｌ酸化物層、すなわちアルミナ層をそれぞれ示す。
【０１３２】
遮熱ＨＣ、遮熱粘着剤層のように表記しているのは、熱線遮蔽粒子を含んでいることを示す。また、着色ＰＥＴは、着色されたポリエチレンテレフタレートフィルムであることを示す。
【０１３３】
そして、熱線透過抑制透光性基材は、透光性日射カットユニットの構成の欄の右端に記載された層、実施例１の場合であれば遮熱ＨＣ（遮熱ハードコート層）の上に、さらに透明導電性酸化物層や、光学干渉層がその順に積層された構成を有する。
【０１３４】
また、熱線透過抑制透光性基材のうち、断熱機能を有する部材を断熱機能層の欄に、遮熱機能を有する部材を遮熱機能層の欄にそれぞれ示している。
【０１３５】
本実施例では、表１に示すように、粘着剤層、透光性基材（ＰＥＴ）、ハードコート層（遮熱ＨＣ）を有する透光性日射カットユニットと、ハードコート層上に透明導電性酸化物層と、光学干渉層とを有する熱線透過抑制透光性基材を作製した。
【０１３６】
透光性基材として厚みが５０μｍのポリエチレンテレフタレート（ＰＥＴ）フィルム（三菱樹脂株式会社製  商品名：Ｔ６０２Ｅ５０）を用いた。
【０１３７】
透光性基材の一方の面上に遮熱粒子（熱線遮蔽粒子）を含む樹脂溶液をスピンコートを用いて塗布、乾燥した後、窒素雰囲気下で紫外線（ＵＶ）照射（３００ｍＪ／ｃｍ２）によって硬化させることで厚みが２μｍの遮熱粒子を含むハードコート層を形成した。
【０１３８】
遮熱粒子を含む樹脂溶液は、ＵＶ硬化性ウレタンアクリレート系ハードコート樹脂溶液（ＤＩＣ株式会社製  商品名：ＥＮＳ１０６８）に、光学重合開始剤（ＢＡＳＦ社製  商品名：Ｉｒｇａｃｕｒｅ１８４）を樹脂当量３ｗｔ％、遮熱粒子であるセシウム酸化タングステン化合物粒子の分散液（住友金属鉱山株式会社  商品名：ＹＭＦ−０１Ａ）を樹脂当量１５ｗｔ％になるよう混合させて作製した。
【０１３９】
ハードコート層上に透明導電性酸化物層としてＩＴＯ膜（Ｉｎｄｉｕｍ  Ｔｉｎ  Ｏｘｉｄｅ膜、酸化インジウムスズ膜）を成膜した。具体的には、Ｉｎ２Ｏ３とＳｎＯ２との総量に対して、ＳｎＯ２含有量が１０ｗｔ％である複合酸化物ターゲットを用いて、ＤＣマグネトロンスパッタリング法にて表１に示す厚みとなるように成膜し、その後１５０℃３０分間の熱処理を施すことで成膜した。
【０１４０】
なお、スパッタガスにはアルゴンと少量の酸素の混合ガスを使用し、プロセス圧力０．２Ｐａ下で成膜を行った。
【０１４１】
透明導電性酸化物層上に光学干渉層を成膜した。具体的には、まずアクリル系ハードコート樹脂溶液（ＪＳＲ株式会社製、商品名：オプスター  Ｚ７５３５）に、光学重合開始剤（ＢＡＳＦ社製  商品名：Ｉｒｇａｃｕｒｅ１２７）を樹脂当量３ｗｔ％となるように混合させた液を調製した。そして、該混合溶液を透明導電性酸化物層上に、乾燥後厚みが表１に示した厚みになるようにスピンコートによりコーティングした。乾燥後、窒素雰囲気下でＵＶ照射（３００ｍＪ／ｃｍ２）を行い、硬化させた。
【０１４２】
そして、透光性基材の透明導電性酸化物層等を形成した面とは反対側の面上に、アクリル系粘着樹脂を厚さが２５μｍとなるように塗布し、粘着剤層を形成した。以上の工程により熱線透過抑制透光性基材を得た。
【０１４３】
得られた熱線透過抑制透光性基材について粘着剤層を介して厚さ３ｍｍの青板ガラス（松浪硝子株式会社製）に貼付し、透光性基材ユニットとしてから既述の評価を行った。結果を表１に示す。
【０１４４】
なお、放射率については、透光性基材ユニットとする際に貼付したガラス板の分を差し引いた値を算出して示している。透光性基材ユニットとしてから評価を行った他の実施例、比較例についても同様である。
［実施例２、３］
透明導電性酸化物層が、表１に示した厚みとなるようにした点を除いて、実施例１と同様にして熱線透過抑制透光性基材、および透光性基材ユニットを作製し、評価を行った。なお、透明導電性酸化物層の厚みは、表１中断熱機能層の欄に開示している。
【０１４５】
結果を表１に示す。
［実施例４］
透光性基材、およびハードコート層の構成について、以下のように変更した点以外は実施例１と同様にして熱線透過抑制透光性基材、および透光性基材ユニットを作製し、評価を行った。
【０１４６】
透光性基材として、厚みが１９μｍの着色され、内部透過率が３５％のポリエチレンテレフタレート（ＰＥＴ）フィルム（三菱樹脂株式会社製  商品名：Ｚ７３５Ｅ１９）を用いた。
【０１４７】
そして、透光性基材の一方の面上に樹脂溶液をスピンコートを用いて塗布、乾燥した後、窒素雰囲気下で紫外線（ＵＶ）照射（３００ｍＪ／ｃｍ２）によって硬化させることで厚みが２μｍのハードコート層を形成した。本実施例ではハードコート層は熱線遮蔽粒子を含まない。
【０１４８】
樹脂溶液は、ＵＶ硬化性ウレタンアクリレート系ハードコート樹脂溶液（ＤＩＣ株式会社製  商品名：ＥＮＳ１０６８)に、光学重合開始剤（ＢＡＳＦ社製  商品名：Ｉｒｇａｃｕｒｅ１８４）を樹脂当量３ｗｔ％になるよう混合させて作製した。
【０１４９】
評価結果を表１に示す。
［実施例５、６］
透明導電性酸化物層が、表１に示した厚みとなるようにした点を除いて、実施例４と同様にして熱線透過抑制透光性基材、および透光性基材ユニットを作製し、評価を行った。結果を表１に示す。
［実施例７］
粘着剤層、およびハードコート層、透明導電性酸化物層の構成について、以下のように変更した点以外は実施例１と同様にして熱線透過抑制透光性基材、および透光性基材ユニットを作製し、評価を行った。
【０１５０】
透光性基材の一方の面上に樹脂溶液をスピンコートを用いて塗布、乾燥した後、窒素雰囲気下で紫外線（ＵＶ）照射（３００ｍＪ／ｃｍ２）によって硬化させることで厚みが２μｍのハードコート層を形成した。本実施例ではハードコート層は熱線遮蔽粒子を含まない。
【０１５１】
樹脂溶液は、ＵＶ硬化性ウレタンアクリレート系ハードコート樹脂溶液（ＤＩＣ株式会社製  商品名：ＥＮＳ１０６８）に、光学重合開始剤（ＢＡＳＦ社製  商品名：Ｉｒｇａｃｕｒｅ１８４）を樹脂当量３ｗｔ％になるよう混合させて作製した。
【０１５２】
透明導電性酸化物層は、厚みを８０ｎｍとした点以外は実施例１と同様にして成膜した。
【０１５３】
そして、透光性基材の透明導電性酸化物層等を形成した面とは反対側の面上に、遮熱粒子含有樹脂溶液を厚みが２５μｍとなるように塗布した。塗布後、さらに５０℃、２４時間の加温をし、粘着剤層を形成した。
【０１５４】
なお、遮熱粒子含有樹脂溶液としては、樹脂当量が１．２ｗｔ％になるように、遮熱粒子であるセシウム酸化タングステン化合物粒子の分散液（住友金属鉱山株式会社  商品名：ＹＭＦ−０１Ａ）を添加したアクリル系樹脂に、架橋剤（三菱ガス化学株式会社製  商品名：ＴＥＴＲＡＤ―Ｃ）を添加したものを用いた。
【０１５５】
評価結果を表１に示す。
［実施例８］
透光性基材、ハードコート層、透明導電性酸化物層の構成について、以下のように変更した点以外は実施例１と同様にして熱線透過抑制透光性基材、および透光性基材ユニットを作製し、評価を行った。
【０１５６】
透光性基材として、ＰＥＴフィルムに替えて、屈折率の異なるポリエステルフィルムを積層し、近赤外線を反射する遮熱機能を備える、厚みが５０μｍの多層フィルム（３Ｍ社製  商品名：ｎａｎｏ９０Ｓ）を用いた。なお、多層フィルムを表１中では多層Ｆとして示している。
【０１５７】
透光性基材の一方の面上に樹脂溶液をスピンコートを用いて塗布、乾燥した後、窒素雰囲気下で紫外線（ＵＶ）照射（３００ｍＪ／ｃｍ２）によって硬化させることで厚みが２μｍのハードコート層を形成した。本実施例ではハードコート層は熱線遮蔽粒子を含まない。
【０１５８】
樹脂溶液は、ＵＶ硬化性ウレタンアクリレート系ハードコート樹脂溶液（ＤＩＣ株式会社製  商品名：ＥＮＳ１０６８）に、光学重合開始剤（ＢＡＳＦ社製  商品名：Ｉｒｇａｃｕｒｅ１８４）を樹脂当量３ｗｔ％になるよう混合させて作製した。
【０１５９】
透明導電性酸化物層は、厚みを８０ｎｍとした点以外は実施例１と同様にして成膜した。
【０１６０】
評価結果を表１に示す。
［実施例９］
粘着剤層、およびハードコート層を設けなかった点、透光性基材、および透明導電性酸化物層の構成を変更した点以外は実施例１と同様にして熱線透過抑制透光性基材の作製を行った。
【０１６１】
透光性基材としては、近赤外線を吸収する遮熱機能を有する、厚みが６ｍｍの熱吸収ガラス（日本板硝子株式会社製  商品名：グリーンペーン  ＭＦＬ６）を用いた。なお、熱吸収ガラスを表１中では熱吸Ｇとして示している。
【０１６２】
透明導電性酸化物層は、厚みを８０ｎｍとした点以外は実施例１と同様にして成膜した。
【０１６３】
また、透光性基材がガラス板であるため、評価を行う際ガラス板に貼付せず、熱線透過抑制透光性基材のまま評価を行った。
【０１６４】
評価結果を表１に示す。
［実施例１０］
透光性基材として、厚みが１９μｍの着色され、内部透過率が５０％のポリエチレンテレフタレート（ＰＥＴ）フィルム（三菱樹脂株式会社製  商品名：Ｚ７５０Ｅ１９）を用いた点、及び透明導電性酸化物層の厚みを表１に示した値とした点以外は実施例４と同様にして熱線透過抑制透光性基材、および透光性基材ユニットを作製し、評価を行った。
【０１６５】
評価結果を表１に示す。
［実施例１１］
表１に示した構成を有する熱線透過抑制透光性基材を作製し、評価を行った。
【０１６６】
表１に示すように、粘着剤層、着色した透光層、粘着剤層、透光性基材、ハードコート層を有する透光性日射カットユニットと、ハードコート層上に透明導電性酸化物層と、光学干渉層とを有する熱線透過抑制透光性基材を作製した。
【０１６７】
透光性基材として厚みが５０μｍのポリエチレンテレフタレート（ＰＥＴ）フィルム（三菱樹脂株式会社製  商品名：Ｔ６０２Ｅ５０）を用いた。
【０１６８】
透光性基材の一方の面上に樹脂溶液をスピンコートを用いて塗布、乾燥した後、窒素雰囲気下で紫外線（ＵＶ）照射（３００ｍＪ／ｃｍ２）によって硬化させることで厚みが２μｍのハードコート層を形成した。
【０１６９】
樹脂溶液は、ＵＶ硬化性ウレタンアクリレート系ハードコート樹脂溶液（ＤＩＣ株式会社製  商品名：ＥＮＳ１０６８）に、光学重合開始剤（ＢＡＳＦ社製  商品名：Ｉｒｇａｃｕｒｅ１８４）を樹脂当量３ｗｔ％になるよう混合させて作製した。
【０１７０】
ハードコート層上に透明導電性酸化物層としてＩＴＯ膜を成膜した。具体的には、Ｉｎ２Ｏ３とＳｎＯ２との総量に対して、ＳｎＯ２含有量が１０ｗｔ％である複合酸化物ターゲットを用いて、ＤＣマグネトロンスパッタリング法にて表１に示す厚みとなるように成膜し、その後１５０℃３０分間の熱処理を施すことで成膜した。
【０１７１】
なお、スパッタガスにはアルゴンと少量の酸素の混合ガスを使用し、プロセス圧力０．２Ｐａ下で成膜を行った。
【０１７２】
透明導電性酸化物層上に光学干渉層を成膜した。具体的には、まずアクリル系ハードコート樹脂溶液（ＪＳＲ製、商品名：オプスター  Ｚ７５３５）に、光学重合開始剤（ＢＡＳＦ社製  商品名：Ｉｒｇａｃｕｒｅ１２７）が樹脂当量３ｗｔ％となるように混合させた液を調製した。そして、該混合溶液を透明導電性酸化物層上に、乾燥後厚みが表１に示した厚みになるようにスピンコートによりコーティングした。乾燥後、窒素雰囲気下でＵＶ照射(３００ｍＪ／ｃｍ２)を行い、硬化させた。
【０１７３】
そして、透光性基材の透明導電性酸化物層等を形成した面とは反対側の面上に、アクリル系粘着樹脂を厚さが２５μｍとなるように塗布し、粘着剤層（第１粘着剤層）を形成した。
【０１７４】
また、粘着剤層の透光性基材と対向する面とは反対側の面に、着色した透光層を配置した。着色した透光層としては、厚みが１９μｍの、着色され、内部透過率が１５％のポリエチレンテレフタレート（ＰＥＴ）フィルム（三菱樹脂株式会社製  商品名：Ｚ７１５Ｅ１９）を用いた。
【０１７５】
そして、着色した透光層の、上記粘着剤層と対向する面と反対側の面に上述の粘着剤層と同じ条件で粘着剤層（第２粘着剤層）を形成した。
【０１７６】
以上の工程により熱線透過抑制透光性基材を得た。
【０１７７】
得られた熱線透過抑制透光性基材について第２粘着剤層を介して厚さ３ｍｍの青板ガラス（松浪硝子株式会社製）に貼付し、透光性基材ユニットとしてから既述の評価を行った。結果を表１に示す。
［実施例１２］
表１に示した構成を有する熱線透過抑制透光性基材を作製し、評価を行った。
【０１７８】
表１に示すように、粘着剤層、ＴｉＯ２層で挟まれた銀層（ＴｉＯ２／Ａｇ／ＴｉＯ２）、透光性基材、ハードコート層を有する透光性日射カットユニットと、ハードコート層上に透明導電性酸化物層と、光学干渉層とを有する熱線透過抑制透光性基材を作製した。
【０１７９】
透光性基材として厚みが５０μｍのポリエチレンテレフタレート（ＰＥＴ）フィルム（三菱樹脂株式会社製  商品名：Ｔ６０２Ｅ５０）を用いた。
【０１８０】
透光性基材の後述するハードコート層を形成する面とは反対側の面上に、予めＴｉＯ２層で挟まれたＡｇ層を形成した。
【０１８１】
ＴｉＯ２層は、金属Ｔｉターゲットを用いて、ＤＣマグネトロンスパッタリング法により、厚みが１５ｎｍとなるように成膜した。スパッタガスにはアルゴン／酸素＝８５／１５（体積比）の混合ガスを使用し、プロセス圧力０．２Ｐａ下で行った。
【０１８２】
Ａｇ層は、上述のＴｉＯ２層上に、金属Ａｇターゲットを用いて、ＤＣマグネトロンスパッタリング法により、厚みが１３ｎｍとなるように成膜した。スパッタガスにはアルゴンのみを使用し、プロセス圧力０．２Ｐａ下で行った。
【０１８３】
Ａｇ層上に上述のＴｉＯ２層と同様にしてさらにＴｉＯ２層を成膜することで、ＴｉＯ２層で挟まれたＡｇ層を成膜した。
【０１８４】
Ａｇは腐食しやすいことから、ＴｉＯ２層で挟まれていることで耐食性を高めることができる。また、本実施例のＴｉＯ２層に挟まれたＡｇ層は、以下に述べるようにさらにその上にハードコート層や、透明導電性酸化物層を形成しているため、本実施例の熱線透過抑制透光性基材では、遠赤外線を反射する働きはもたず、遮熱機能のみを有する。
【０１８５】
透光性基材のＴｉＯ２層で挟まれたＡｇ層を設けた面とは反対側の面上に樹脂溶液をスピンコートを用いて塗布、乾燥した後、窒素雰囲気下で紫外線（ＵＶ）照射（３００ｍＪ／ｃｍ２）によって硬化させることで厚みが２μｍのハードコート層を形成した。
【０１８６】
樹脂溶液は、ＵＶ硬化性ウレタンアクリレート系ハードコート樹脂溶液（ＤＩＣ株式会社製  商品名：ＥＮＳ１０６８）に、光学重合開始剤（ＢＡＳＦ社製  商品名：Ｉｒｇａｃｕｒｅ１８４）を樹脂当量３ｗｔ％になるよう混合させて作製した。
【０１８７】
ハードコート層上に透明導電性酸化物層としてＩＴＯ膜を成膜した。具体的には、Ｉｎ２Ｏ３とＳｎＯ２との総量に対して、ＳｎＯ２含有量が１０ｗｔ％である複合酸化物ターゲットを用いて、ＤＣマグネトロンスパッタリング法にて表１に示す厚みとなるように成膜し、その後１５０℃３０分間の熱処理を施すことで成膜した。
【０１８８】
なお、スパッタガスにはアルゴンと少量の酸素の混合ガスを使用し、プロセス圧力０．２Ｐａ下で成膜を行った。
【０１８９】
透明導電性酸化物層上に光学干渉層を成膜した。具体的には、まずアクリル系ハードコート樹脂溶液（ＪＳＲ製、商品名：オプスター  Ｚ７５３５）に、光学重合開始剤（ＢＡＳＦ社製  商品名：Ｉｒｇａｃｕｒｅ１２７）を樹脂当量３ｗｔ％となるように混合させた液を調製した。そして、該混合溶液を透明導電性酸化物層上に、乾燥後厚みが表１に示した厚みになるようにスピンコートによりコーティングした。乾燥後、窒素雰囲気下でＵＶ照射(３００ｍＪ／ｃｍ２)を行い、硬化させた。
【０１９０】
そして、透光性基材の透明導電性酸化物層等を形成した面とは反対側の面上、すなわちＴｉＯ２層上に、アクリル系粘着樹脂を厚さが２５μｍとなるように塗布し、粘着剤層を形成した。
【０１９１】
以上の工程により熱線透過抑制透光性基材を得た。
【０１９２】
得られた熱線透過抑制透光性基材について粘着剤層を介して厚さ３ｍｍの青板ガラス（松浪硝子株式会社製）に貼付し、透光性基材ユニットとしてから既述の評価を行った。結果を表１に示す。
［実施例１３］
透光性基材として、グリーンに着色され近赤外線を吸収する遮熱機能を有する、厚みが６ｍｍ＋６ｍｍの合わせグリーンガラス（旭硝子株式会社製  商品名クールベール）を用いた点以外は、実施例９と同様にして熱線透過抑制透光性基材、および透光性基材ユニットを作製し、評価を行った。
【０１９３】
評価結果を表１に示す。
［実施例１４］
ＴｉＯ２層で挟まれたＡｇ層にかえて、Ｎｉ−Ｃｒ層を用いた点以外は、実施例１２と同様にして熱線透過抑制透光性基材、および透光性基材ユニットを作製し、評価を行った。
【０１９４】
Ｎｉ−Ｃｒ層は、金属Ｎｉと、金属Ｃｒとの総量に対して、Ｃｒ含有量が２０ｗｔ％である複合金属ターゲットを用いて、ＤＣマグネトロンスパッタリング法により厚みが４ｎｍとなるように成膜した。スパッタリングガスにはアルゴンのみを使用し、プロセス圧力０．２Ｐａ下で成膜を行った。
【０１９５】
評価結果を表１に示す。
［実施例１５］
光学干渉層として、アクリレート樹脂層にかえてＳｉＯ２層を成膜した点以外は、実施例２と同様にして熱線透過抑制透光性基材、および透光性基材ユニットを作製し、評価を行った。
【０１９６】
ＳｉＯ２層は金属Ｓｉターゲットを用いて、ＤＣマグネトロンスパッタリング法により、厚みが１１０ｎｍとなるように成膜した。スパッタガスにはアルゴン／酸素＝８５／１５（体積比）の混合ガスを使用し、プロセス圧力０．２Ｐａ下で行った。
【０１９７】
評価結果を表１に示す。
［実施例１６］
本実施例では、光学干渉層側から順に積層し、熱線透過抑制透光性基材を製造した。
【０１９８】
光学干渉層として、厚みが１０μｍのポリプロピレン基板を用意した。
【０１９９】
光学干渉層の一方の面上に透明導電性酸化物層としてＩＴＯ膜（Ｉｎｄｉｕｍ  Ｔｉｎ  Ｏｘｉｄｅ膜、酸化インジウムスズ膜）を成膜した。具体的には、Ｉｎ２Ｏ３とＳｎＯ２との総量に対して、ＳｎＯ２含有量が１０ｗｔ％である複合酸化物ターゲットを用いて、ＤＣマグネトロンスパッタリング法にて表１に示す厚みとなるように成膜し、その後１５０℃３０分間の熱処理を施すことで成膜した。
【０２００】
なお、スパッタガスにはアルゴンと少量の酸素の混合ガスを使用し、プロセス圧力０．２Ｐａ下で成膜を行った。
【０２０１】
透明導電性酸化物層上に遮熱粒子（熱線遮蔽粒子）を含む樹脂溶液をスピンコートを用いて塗布、乾燥した後、窒素雰囲気下で紫外線（ＵＶ）照射（３００ｍＪ／ｃｍ２）によって硬化させることで厚みが２μｍの遮熱粒子を含むハードコート層を形成した。
【０２０２】
遮熱粒子を含む樹脂溶液は、ＵＶ硬化性ウレタンアクリレート系ハードコート樹脂溶液（ＤＩＣ株式会社製  商品名：ＥＮＳ１０６８)に、光学重合開始剤（ＢＡＳＦ社製  商品名：Ｉｒｇａｃｕｒｅ１８４）を樹脂当量３ｗｔ％、遮熱粒子であるセシウム酸化タングステン化合物粒子の分散液（住友金属鉱山株式会社  商品名：ＹＭＦ−０１Ａ）を樹脂当量１５ｗｔ％になるよう混合させて作製した。
【０２０３】
次いで、遮熱粒子を含むハードコート層上に粘着剤層を介して、透明基材を貼り合せた。
【０２０４】
また、透明基材の遮熱粒子を含むハードコート層と対向する面とは反対側の面に粘着剤層を形成した。
【０２０５】
粘着剤層は、いずれもアクリル系粘着樹脂を厚さが２５μｍとなるように塗布して形成した。
【０２０６】
また、透明基材としては、厚みが５０μｍのポリエチレンテレフタレート（ＰＥＴ）フィルム（三菱樹脂株式会社製  商品名：Ｔ６０２Ｅ５０）を用いた。
【０２０７】
得られた熱線透過抑制透光性基材について粘着剤層を介して厚さ３ｍｍの青板ガラス（松浪硝子株式会社製）に貼付し、透光性基材ユニットとしてから既述の評価を行った。結果を表１に示す。
［実施例１７］
透明導電性酸化物層として、ＩＴＯ膜に替えて、ＩＺＯ膜（Ｉｎｄｉｕｍ  Ｚｉｎｃ  Ｏｘｉｄｅ膜、酸化インジウム亜鉛膜）を厚みが４００ｎｍとなるように成膜した点以外は、実施例１と同様にして熱線透過抑制透光性基材、および透光性基材ユニットを作製し、評価を行った。
【０２０８】
ＩＺＯ膜は、Ｉｎ２Ｏ３とＺｎＯとの総量に対して、ＺｎＯ含有量が１０ｗｔ％である複合酸化物ターゲットを用いて、ＤＣマグネトロンスパッタリング法にて厚みが４００ｎｍとなるように成膜した。
【０２０９】
なお、スパッタガスにはアルゴンと少量の酸素の混合ガスを使用し、プロセス圧力０．２Ｐａ下で成膜を行った。
【０２１０】
評価結果を表１に示す。
［実施例１８］
透明導電性酸化物層であるＩＴＯ膜の厚みを３０ｎｍとした点以外は、実施例１と同様にして熱線透過抑制透光性基材、および透光性基材ユニットを作製し、評価を行った。
【０２１１】
評価結果を表１に示す。
［実施例１９］
遮熱ハードコート層と透明導電性酸化物層の間に以下の層を成膜した点以外は、実施例２と同様にして熱線透過抑制透光性基材、および透光性基材ユニットを作製し、評価を行った。
【０２１２】
遮熱粒子を含むハードコート層上に下地層である密着改善層として、Ａｌ酸化物層、すなわちアルミナ層（表１では「Ａｌ２Ｏ３」と記載する）を成膜した。具体的には、金属Ａｌターゲットを用いて、ＤＣマグネトロンスパッタリング法にて厚みが３ｎｍとなるように成膜した。
【０２１３】
スパッタガスには、アルゴン／酸素＝８５／１５（体積比）の混合ガスを使用し、プロセスガス圧力０．２Ｐａ下で成膜を行った。
【０２１４】
評価結果を表１に示す。
［比較例１］
表１に示した構成を有する熱線透過抑制透光性基材を作製し、評価を行った。
【０２１５】
表１に示すように、粘着剤層、透光性基材、ハードコート層、及びＩＺＯ膜で挟まれたＡＰＣ層（ＡｇＰｄＣｕ層）を有する透光性日射カットユニットと、ＩＺＯ膜で挟まれたＡＰＣ層上に光学干渉層を有する熱線透過抑制透光性基材を作製した。
【０２１６】
透光性基材として厚みが５０μｍのポリエチレンテレフタレート（ＰＥＴ）フィルム（三菱樹脂株式会社製  商品名：Ｔ６０２Ｅ５０）を用いた。
【０２１７】
透光性基材の一方の面上に樹脂溶液をスピンコートを用いて塗布、乾燥した後、窒素雰囲気下で紫外線（ＵＶ）照射（３００ｍＪ／ｃｍ２）によって硬化させることで厚みが２μｍのハードコート層を形成した。
【０２１８】
樹脂溶液は、ＵＶ硬化性ウレタンアクリレート系ハードコート樹脂溶液（ＤＩＣ株式会社製  商品名：ＥＮＳ１０６８）に、光学重合開始剤（ＢＡＳＦ社製  商品名：Ｉｒｇａｃｕｒｅ１８４）を樹脂当量３ｗｔ％になるよう混合させて作製した。
【０２１９】
ハードコート層上にＩＺＯ膜で挟まれたＡＰＣ層（ＡｇＰｄＣｕ層）を成膜した。ＡＰＣ層は遮熱機能層と、断熱機能層とを兼ねている。
【０２２０】
まず、ハードコート層上にＤＣマグネトロンスパッタ法により、インジウム−亜鉛複合酸化物（ＩＺＯ）からなる膜厚３０ｎｍの第１金属酸化物層、Ａｇ−Ｐｄ−Ｃｕ合金からなる膜厚５ｎｍの金属層、ＩＺＯからなる膜厚３０ｎｍの第２金属酸化物層を順次形成した。
【０２２１】
第１金属酸化物層、第２金属酸化物層の形成には、Ｉｎ２Ｏ３とＺｎＯとの総量に対して、ＺｎＯ含有量が１０ｗｔ％である複合酸化物ターゲットを用いて、ＤＣマグネトロンスパッタリング法により成膜した。スパッタガスにはアルゴンと少量の酸素の混合ガスを使用し、プロセス圧力０．２Ｐａ下で成膜を行った。
【０２２２】
ＡＰＣ層の成膜には、ＡｇとＰｄとＣｕとの含有割合が、９９．０：０．６：０．４（重量比）である合金ターゲットを用いて、ＤＣマグネトロンスパッタリング法により成膜した。スパッタガスにはアルゴンガスのみを使用し、プロセス圧力０．２Ｐａ下で成膜を行った。
【０２２３】
ＩＺＯ膜で挟まれたＡＰＣ層上に光学干渉層を成膜した。具体的には、アクリル系ハードコート樹脂溶液（ＪＳＲ製、商品名：オプスター  Ｚ７５３５）に、光学重合開始剤（ＢＡＳＦ社製  商品名：Ｉｒｇａｃｕｒｅ１２７）を樹脂当量３ｗｔ％を混合させた液を調製した。そして、該混合溶液を透明導電性酸化物層上に、乾燥後厚みが表１に示した厚みになるようにスピンコートによりコーティングした。乾燥後、窒素雰囲気下でＵＶ照射(３００ｍＪ／ｃｍ２)を行い、硬化させた。
【０２２４】
そして、透光性基材のＩＺＯ膜で挟まれたＡＰＣ層等を形成した面とは反対側の面上に、アクリル系粘着樹脂を厚さが２５μｍとなるように塗布し、粘着剤層を形成した。
【０２２５】
以上の工程により熱線透過抑制透光性基材を得た。
【０２２６】
得られた熱線透過抑制透光性基材について粘着剤層を介して厚さ３ｍｍの青板ガラス（松浪硝子株式会社製）に貼付し、透光性基材ユニットとしてから既述の評価を行った。結果を表１に示す。
［比較例２、３］
ＡＰＣ層が、表１に示した厚みとなるようにした点を除いて、比較例１と同様にして熱線透過抑制透光性基材、および透光性基材ユニットを作製し、評価を行った。結果を表１に示す。
［比較例４］
透光性基材として、厚みが１９μｍであり、着色され、内部透過率が５０％のポリエチレンテレフタレート（ＰＥＴ）フィルム（三菱樹脂株式会社製  商品名：Ｚ７５０Ｅ１９）を用いた点以外は、比較例３と同様にして熱線透過抑制透光性基材、および透光性基材ユニットを作製し、評価を行った。結果を表１に示す。
［比較例５］
ハードコート層を設けなかった点以外は実施例２と同様にして熱線透過抑制透光性基材、および透光性基材ユニットを作製し、評価を行った。なお、遮熱機能層を有していない。
【０２２７】
結果を表１に示す。
【０２２８】
【表１】
2018171908.tif 000004
【０２２９】
断熱機能層である透明導電性酸化物層の厚さのみが異なる実施例１〜実施例３の結果と、実施例４〜６の結果と、比較例１〜３の結果をそれぞれ表２〜表４に分けて示す。
【０２３０】
【表２】
2018171908.tif 000005
【０２３１】
【表３】
2018171908.tif 000006
【０２３２】
【表４】
2018171908.tif 000007
【０２３３】
表２、表３の結果から、実施例１〜実施例６では断熱機能層として機能する透明導電性酸化物層の厚みを変化させることで、断熱性の指標である放射率のみが変動し、遮熱性の指標である遮蔽係数にはほとんど変化が生じないことを確認できた。すなわち断熱性と遮熱性とを独立に制御できることが確認できた。
【０２３４】
一方、表４に示した比較例１〜３では、断熱機能層としても機能するＡＰＣ層の厚みを変動させることで放射率だけではなく、遮熱性の指標となる遮蔽係数も大きく変動し、断熱性と遮熱性とを独立に制御できていないことが確認できた。
【０２３５】
以上の結果から、透光性日射カットユニットと、透明導電性酸化物層とを有する熱線透過抑制透光性基材とすることで、断熱性と、遮熱性とを独立に制御できることを確認できた。
【０２３６】
また、実施例７〜実施例１９の結果から、粘着剤層や、透光性基材、ハードコート層を、遮熱機能層とすることができることや、上記粘着剤層等以外に、着色した透光層、近赤外線反射膜、可視光透過抑制層等を設け、遮熱機能層とすることができることも確認できた。
【０２３７】
また、表面側に銀合金層であるＡＰＣ層を配置した比較例１〜比較例４では、ＡＰＣ層およびセラミック層にクラック等が生じ、耐久性が×となるのに対して、銀合金層を表面側に用いていない実施例１〜実施例１９では耐久性が〇となっていることが確認できた。
【０２３８】
これは銀合金層およびセラミック層が屈曲によってクラックが生じ、腐食性の銀合金層が露出し、クラック部分から劣化したことによることが原因である。
【符号の説明】
【０２３９】
１０、２０、３０、４２  熱線透過抑制透光性基材
１１                    透光性日射カットユニット
１１１                  ハードコート層
１１２                  透光性基材
１１３                  粘着剤層
１２                    透明導電性酸化物層
３１                    光学干渉層
４０                    透光性基材ユニット
４１                    窓用透光性基材
【図１】
2018171908.tif 000008
【図２】
2018171908.tif 000009
【図３】
2018171908.tif 000010
【図４】
2018171908.tif 000011